КОМПОЗИЦИЯ ДЛЯ НАНЕСЕНИЯ ПОКРЫТИЯ С ПРОТИВОМИКРОБНОЙ И ПРОТИВОСОЛЕВОЙ АКТИВНОСТЬЮ И СПОСОБ ЕЁ ПРИГОТОВЛЕНИЯ

1. Композиция для нанесения покрытия с противомикробной и противосолевой активностью в форме водной суспензии, характеризующаяся наличием микро- и/или наночастиц цинка оксида ZnO и поликарбоновой кислоты.
2. Композиция по п.1, где поликарбоновая кислота является фосфолимонной кислотой.
-10
3
3. Композиция для нанесения покрытия по п.2, включающая от 50 мкг/мл до 20 мг/мл микрочастиц ZnO и от 0,1 мкг/мл до 2 мг/мл наночастиц ZnO и водный раствор фосфолимонной кислоты, имеющий концентрацию от 10 M и 10 M.
4. Композиция для нанесения покрытия по п.1, где микрочастицы ZnO имеют размер от 100 до 1 мкм в диаметре и от 1 мкм до 10 мкм в длину, а наночастицы ZnO имеют размер от 15 нм до 100 нм в диаметре, и от 100 нм до 5 мкм в длину.
5. Композиция для нанесения покрытия по п.1, где указанные микро- и наночастицы ZnO являются микро- и наностержнями ZnO.
6. Способ приготовления композиции для нанесения покрытия по п.1, в котором водную суспензию готовят путем диспергирования микрочастиц цинка оксида и/или наночастиц цинка оксида в водном растворе, содержащем поликарбоновую кислоту.
7. Способ по п.6, в котором поликарбоновая кислота является фосфолимонной кислотой.
-10
3
8. Способ по п.7, характеризующийся диспергированием от 5 мг до 2 г микрочастиц ZnO и/или от 10 мкг до 200 мг наночастиц ZnO в 100 мл водного раствора, содержащего фосфолимонную кислоту в концентрации от 10 M до 10 M.
9. Способ по п.6, в котором диспергирование микрочастиц и/или наночастиц в водном растворе фосфолимонной кислоты проводят при температуре 4-20°C.
10. Способ по п.6, в котором микрочастицами ZnO являются микростержни ZnO, а наночастицами ZnO являются наностержни ZnO.
11. Применение композиции по п.1 для противомикробной обработки пористых и непористых материалов.
12. Применение композиции по п.1 в качестве ингибитора солевой кристаллизации на поверхностях пористых и непористых материалов.